(57)【要約】本発明は、マトリックスポリマー、グラフトポリマーおよび特定の添加剤混合物を含有する組成物、成形体を製造するための該組成物の使用および該組成物から得られる成形体に関する。本発明は、該添加剤混合物自体にも関する。【特許請求の範囲】
【請求項１】
下記の成分（Ａ）〜（Ｃ）を含有する組成物：
（Ａ）スチレン、α−メチルスチレン、核置換スチレン、メチルメタクリレート、アクリロニトリル、メタクロニトリル、無水マレイン酸、Ｎ−置換マレイミドまたはこれらの混合物から得られる１種または２種以上の熱可塑性ホモポリマー、コポリマーまたはターポリマー５〜９５重量％、
（Ｂ）下記の成分（Ｂ．１）および（Ｂ．２）から得られる１種または２種以上のグラフトポリマー５〜９５重量％：
（Ｂ．１）スチレン、α−メチルスチレン、核置換スチレン、メチルメタクリレート、アクリロニトリル、メタクロニトリル、無水マレイン酸、Ｎ−置換マレイミドまたはこれらの混合物５〜９０重量部、
（Ｂ．２）１０℃以下のガラス転移温度を有する少なくとも１種のゴム９５〜１０重量部、
（Ｃ）下記の成分（ａ）、（ｂ）および／または（ｃ）の混合物０．５〜１０重量部（成分（Ａ＋Ｂ）１００重量部あたり）：
（ａ）少なくとも１種のジ−もしくはトリ−アルキレングリコールのジベンゾエート、
（ｂ）下記の構造単位を少なくとも１個有する少なくとも１種の化合物：
【化１】
2004510004.tif 000005
（ｃ）下記の構造単位を少なくとも１個有する少なくとも１種の化合物：
【化２】
2004510004.tif 000006
【請求項２】
成分（ａ）および（ｂ）の各々が少なくとも１個の末端Ｃ６〜Ｃ３２炭化水素基を有する請求項１記載の組成物。
【請求項３】
成分（ａ）がジエチレングリコールジベンゾエート、トリエチレングリコールジベンゾエート、ジプロピレングリコールジベンゾエート、トリプロピレングリコールジベンゾエートおよびこれらの混合物から選択される請求項１または２記載の組成物。
【請求項４】
成分（ｂ）がエチレンジアミンビスステアリルアミド、エルカ酸アミド、オレイン酸アミド、ステアリン酸アミド、ベヘン酸アミドおよびモンタン酸アミドから選択される請求項１または２記載の組成物。
【請求項５】
成分（ｃ）が下記の化合物から選択される請求項１または２記載の組成物：グリセロールトリステアレート、グリセロールトリオレエート、グリセロールトリベヘネート、グリセロールトリモンタネート、ステアリルステアレート、ステアリルオレエート、ステアリルベヘネート、ステアリルモンタネート、オレイルステアレート、オレイルオレエート、オレイルベヘネート、オレイルモンタネート、ベヘニルステアレート、ベヘニルオレエート、ベヘニルベヘネート、ベヘニルモンタネート、オクチルステアレート、イソオクチルステアレート、ドデシルステアレート、ドデシルオレエート、グリセロールモノステアレート、グリセロールジステアレート、グリセロールモノオレエート、グリセロールジオレエート、ペンタエリスリトールテトラステアレート、ペンタエリスリトールテトラオレエート、ペンタエリスリトールテトラベヘネート、ペンタエりスリトールテトラモンタネート、ペンタエリスリトールトリステアレート、ペンタエリスリトールトリオレエート、ペンタエリスリトールトリベヘネート、ペンタエリスルトールトリモンタネート、ペンタエリスリトールジステアレート、ペンタエリスリトールジオレエート、ペンタエリスリトールジベヘネート、ペンタエリスリトールジモンタネート、ペンタエリスルトールモノステアレート、ペンタエリスルトールモノオレエート、ペンタエリスリトールモノベヘネートおよびペンタエリスリトールモノモンタネート。
【請求項６】
成分（ａ）、（ｂ）および（ｃ）がそれぞれ下記の対応する化合物から選択される請求項１から５いずれかに記載の組成物：
化合物（ａ）：ジエチレングリコールジベンゾエート、トリエチレングリコールジベンゾエート、ジプロピレングリコールジベンゾエートおよびトリプロピレングリコールジベンゾエート、
化合物（ｂ）：エチレンジアミンビスステアリルアミドおよびエルカ酸アミド、
化合物（ｃ）：グリセロールステアレート、ステアリルステアレートおよびペンタエリスルトールテトラステアレート。
【請求項７】
（ａ）：（ｂ）または（ａ）：（ｂ＋ｃ）または（ａ）：（ｃ）の割合が１０：１〜１：５である請求項１から６いずれかに記載の組成物。
【請求項８】
成分（Ａ＋Ｂ）１００重量部あたり成分（Ｃ）を１．５〜６重量部含有する請求項１から７いずれかに記載の組成物。
【請求項９】
成分（Ｂ．２）がジエンゴムおよびアリキルアクリレートゴムから選択される請求項１から８いずれかに記載の組成物。
【請求項１０】
加工助剤、安定剤、顔料、帯電防止剤および／またはフィラーを含有する請求項１から９いずれかに記載の組成物。
【請求項１１】
成形体を製造するための請求項１から１０いずれかに記載の組成物の使用。
【請求項１２】
請求項１から１０いずれかに記載の組成物から得られる成形体。
【請求項１３】
下記の化合物（ａ）、（ｂ）および／または（ｃ）を含有する添加剤混合物：
（ａ）少なくとも１種のジ−もしくはトリ−アルキレングリコールのジベンゾエート、
（ｂ）少なくとも１個の下記の構造単位を有する少なくとも１種の化合物：
【化３】
2004510004.tif 000007
（ｃ）少なくとも１個の下記の構造単位を有する少なくとも１種の化合物：
【化４】
2004510004.tif 000008
【発明の詳細な説明】
【０００１】
（技術分野）
本発明は、マトリックスポリマー、グラフトポリマーおよび特定の添加剤混合物を含有する組成物、成形体を製造するための該組成物の使用および該組成物から得られる成形体に関する。本発明は、該添加剤混合物自体にも関する。
【０００２】
（背景技術）
ＡＢＳ成形材料は、あらゆる種類の成形品を製造するための熱可塑性樹脂として多年にわたって多量に使用されてきている。この種の樹脂の特性の範囲は、比較的脆い特性から非常に強靭な特性まで広範囲にわたっている。
【０００３】
ポリマー材料の非常に良好な流動性が特に重要となるＡＢＳ成形材料の用途の特定の分野は、射出成形による成形体（例えば、ケーシング、玩具類、車両用品等）の製造分野である。さらに、このようにして製造される成形体は一般に良好なノッチ付衝撃強さを発揮しなければならない。
【０００４】
良好な靭性値を保持すると共に、非常に良好な熱可塑的流動性を有するＡＢＳ成形材料を、使用するポリマーの繰り返し単位を変化させることなく製造することが要請されている。使用する加工助剤の量を増加させる常套法は、一般にその他の特性を損なわせるだけでなく、著しいコスト増加をもたらす。
【０００５】
（発明の開示）
（発明が解決しようとする技術的課題）
本発明は、当該分野の上記の問題点を解決するためになされたものである。
【０００６】
（その解決方法）
即ち、本発明によれば、下記の成分（Ａ）〜（Ｃ）を含有する熱可塑性成形材料（組成物）が提供される：
（Ａ）スチレン、α−メチルスチレン、核置換スチレン、メチルメタクリレート、アクリロニトリル、メタクロニトリル、無水マレイン酸、Ｎ−置換マレイミドまたはこれらの混合物から得られる１種または２種以上の熱可塑性ホモポリマー、コポリマーまたはターポリマー５〜９５重量％（好ましくは、１０〜９０重量％、特に、２０〜７５重量％）、
（Ｂ）下記の成分（Ｂ．１）および（Ｂ．２）から得られるグラフトポリマー５〜９５重量％（好ましくは、１０〜９０重量％、特に、２５〜８０重量％）：
（Ｂ．１）スチレン、α−メチルスチレン、核置換スチレン、メチルメタクリレート、アクリロニトリル、メタクロニトリル、無水マレイン酸、Ｎ−置換マレイミドまたはこれらの混合物５〜９０重量部（好ましくは、２０〜８０重量部、特に、２５〜６０重量％）、
（Ｂ．２）１０℃以下のガラス転移温度を有する少なくとも１種のゴム９５〜１０重量部（好ましくは、８０〜２０重量部、特に、７５〜４０重量部）、
（Ｃ）下記の成分（ａ）、（ｂ）および／または（ｃ）の混合物０．５〜１０重量部（好ましくは、１〜８重量部、特に、１．５〜６重量部）（成分（Ａ＋Ｂ）１００重量部あたり）：
（ａ）少なくとも１種のジ−もしくはトリ−アルキレングリコールのジベンゾエート、
（ｂ）下記の構造単位を少なくとも１個有する少なくとも１種の化合物：
【化５】
2004510004.tif 000002
（ｃ）下記の構造単位を少なくとも１個有する少なくとも１種の化合物：
【化６】
2004510004.tif 000003
【０００７】
（発明を実施するための最良の形態）
成分（ｂ）および（ｃ）の各々は少なくとも１個の末端脂肪族Ｃ６〜Ｃ３２炭化水素基を有するのが好ましい。
【０００８】
本発明において適当な熱可塑性ポリマー（Ａ）はスチレン、α−メチルスチレン、ｐ−メチルスチレン、ビニルトルエン、ハロスチレン、メチルアクリレート、メチルメタクリレート、アクリロニトリル、無水マレイン酸、Ｎ−置換マレイミドまたはこれらの混合物から得られるポリマーである。
【０００９】
ポリマー（Ａ）は樹脂状で、熱可塑性であり、ゴムを含有しない。特に好ましいポリマー（Ａ）は下記の化合物または混合物から得られるポリマーである：スチレン、メチルメタクリレート、スチレン／アクリロニトリル混合物、スチレン／アクリロニトリル／メチルメタクリレート混合物、スチレン／メチルメタクリレート混合物、アクリロニトリル／メチルメタクリレート混合物、α−メチルスチレン／アクリロニトリル混合物、スチレン／α−メチルスチレン／アクリロニトリル混合物、α−メチルスチレン／メチルメタクリレート／アクリロニトリル混合物、スチレン／α−メチルスチレン／メチルメタクリレート混合物、スチレン／α−メチルスチレン／メチルメタクリレート／アクリロニトリル混合物、スチレン／無水マレイン酸混合物、メチルメタクリレート／無水マレイン酸混合物、スチレン／メチルメタクリレート／無水マレイン酸混合物およびスチレン／アクリロニトリル／Ｎ−フェニルマレイミド混合物。
【００１０】
ポリマー（Ａ）は既知であり、遊離基重合、特に、乳化重合、懸濁重合、溶液重合またはバルク重合によって製造することができる。このようなポリマーは２００００〜２０００００の平均分子量（Ｍｗ）および２０〜１１０ｍｌ／ｇ（ジメチルホルムアミド中における２５℃での測定値）の固有粘度（η）を有するのが好ましい。
【００１１】
グラフトポリマー（Ｂ）を製造するための適当なゴムは特に下記のポリマーである：ポブタジエン、ブタジエン／スチレンコポリマー、ブタジエン／アクリロニトリルコポリマー、ポリイソプレン、またはＣ１〜Ｃ８アルキルアクリレート（特に、エチルアクリレート、ブチルアクリレートおよびエチルヘキシルアクリレート）に基づくアルキルアクリレートゴム。
【００１２】
所望により、モノマー、例えば、酢酸ビニル、アクリロニトリル、スチレン、メチルメタクリレートおよび／またはビニルエーテルをゴムの重量に基づいて３０重量％までの割合で、共重合によってアクリレートゴム中へ組入れてもよい。また、少量（好ましくは、ゴムの重量に基づいて５重量％まで）の架橋性のエチレン性不飽和結合を有するモノマーを重合によってアクリレートゴム中へ組入れてもよい。架橋剤としては、例えば、下記の化合物が例示される：アルキレンジオールジアクリレートおよびメタクリレート、ポリエステルジアクリレートおよびメタクリレート、ジビニルベンゼン、トリビニルベンゼン、トリアリルシアヌレート、アリルアクリレートおよびメタクリレート、ブタジエンおよびイソプレン。グラフト基材はコア／シェル構造を有するアクリレートゴムであってもよい。この場合、コアは、１種または２種以上の共役ジエンの架橋ジエンゴム、例えば、ポリブタジエン等から構成されるか、または共役ジエンとエチレン性不飽和モノマー、例えば、スチレンおよび／またはアクリロニトリルとのコポリマーから構成される。
【００１３】
その他の適当なゴムとしては、下記のものが例示される：所謂ＥＰＤＭゴム（エチレン、プロピレンおよび非共役ジエン、例えば、ジシクロペンタジエン等とのポリマー）、ＥＰＭゴム（エチレン／プロピレンゴム）および所望によりコア／シェル構造を有していてもよいシリコーンゴム。
【００１４】
グラフトポリマー（Ｂ）を製造するための好ましいゴムは、ジエンゴム、アルキルアクリレートゴムおよびＥＰＤＭゴムである。
【００１５】
グラフトポリマ（Ｂ）中のゴムは、平均粒径（ｄ５０）が０．０５〜２０μｍ、好ましくは、０．１〜２μｍ、特に、０．１〜０．８μｍの少なくとも部分的に架橋した粒子の形態で存在する。平均粒径（ｄ５０）は、電子顕微鏡画像の評価によって決定してもよく、あるいは、次の文献に記載のような超遠心分離法によって決定してもよい：Ｗ． ショルタンら、コロイド−ＺおよびＺ．ポリメーレ、第２５０巻（１９７２年）、第７８２頁〜第７９６頁。
【００１６】
ポリマー（Ｂ）は、グラフト化されるべきゴム（Ｂ．２）の存在下において、モノマー（Ｂ．１）を遊離基グラフト重合させることによって製造することができる。
【００１７】
ポリマー（Ｂ）の好ましい製法は、既知の乳化重合、溶液重合、バルク重合または懸濁重合、およびこれらの製法の併用法である。特に好ましいグラフトポリマー（Ｂ）はＡＢＳポリマーである。
【００１８】
非常に好ましいポリマー（Ｂ）は、スチレンとアクリロニトリルの混合物（好ましくは、前者と後者の重量比が１０：１〜１：１、特に好ましくは、５：１〜２：１の混合物）を、主としてジエンモノマーから形成されるゴム（好ましくは、コモノマーとしてスチレンおよび／またはアクリロニトリルが３０重量％まで組入れられていてもよいポリブタジエン）であって、１００〜４５０ｎｍの平均粒径（ｄ５０）を有するゴムの存在下、非常に好ましくは、主としてジエンモノマーから形成される２種のゴム（好ましくは、コモノマーとしてスチレンおよび／またはアクリロニトリルが３０重量％まで組入れられていてもよいポリブタジエン）であって、一方のゴム（ａ）が１５０〜３００ｎｍの平均粒径（ｄ５０）を有し、他方のゴム（ｂ）が３５０〜４５０ｎｍの平均粒径（ｄ５０）を有し、（ａ）：（ｂ）の重量比が１０：９０〜９０：１０、好ましくは、３０：７０〜６０：４０であるゴム混合物の存在下で、遊離基重合させることによって得られる生成物である。
【００１９】
ポリマー（Ｂ）のゴム含量は、好ましくは、４０〜９５重量％、特に好ましくは、５０〜９０重量％、非常に好ましくは、５５〜８５重量％である。
【００２０】
添加剤混合物（Ｃ）の適当で好ましい個々の成分としては下記のものが例示される。
成分（ａ）：ジエチレングリコールジベンゾエート、トリエチレングリコールジベンゾエート、ジプロピレングリコールジベンゾエートおよびトリプロピレングリコールジベンゾエート。この場合、これらの化合物から選択される混合物が特に好ましい。
【００２１】
成分（ｂ）：エチレンジアミンビスステアリルアミド、エルカ酸アミド、オレイン酸アミド、ステアリン酸アミド、ベヘン酸アミドおよびモンタン酸アミド。この場合、エチレンジアミンビスステアリルアミドおよび／またはエルカ酸アミドが好ましく、特に好ましくは、エチレンジアミンビスステアリルアミドである。
【００２２】
成分（ｃ）：グリセロールトリステアレート、グリセロールトリオレエート、グリセロールトリベヘネート、グリセロールトリモンタネート、ステアリルステアレート、ステアリルオレエート、ステアリルベヘネート、ステアリルモンタネート、オレイルステアレート、オレイルオレエート、オレイルベヘネート、オレイルモンタネート、ベヘニルステアレート、ベヘニルオレエート、ベヘニルベヘネート、ベヘニルモンタネート、オクチルステアレート、イソオクチルステアレート、ドデシルステアレート、ドデシルオレエート、グリセロールモノステアレート、グリセロールジステアレート、グリセロールモノオレエート、グリセロールジオレエート、ペンタエリスリトールテトラステアレート、ペンタエリスリトールテトラオレエート、ペンタエリスリトールテトラベヘネート、ペンタエりスリトールテトラモンタネート、ペンタエリスリトールトリステアレート、ペンタエリスリトールトリオレエート、ペンタエリスリトールトリベヘネート、ペンタエリスルトールトリモンタネート、ペンタエリスリトールジステアレート、ペンタエリスリトールジオレエート、ペンタエリスリトールジベヘネート、ペンタエリスリトールジモンタネート、ペンタエリスルトールモノステアレート、ペンタエリスルトールモノオレエート、ペンタエリスリトールモノベヘネートおよびペンタエリスリトールモノモンタネート。この場合、グリセロールトリステアレート、ステアリルステアレートもしくはペンタエリスルトールテトラステアレートまたはこれらの混合物が好ましく、特に好ましくは、グリセロールトリステアレートもしくはペンタエリスルトールテトラステアレートまたはこれらの混合物である。
【００２３】
本発明による成形材料は、加工性を補助するその他の添加剤成分をさらに含有していてもよい。
【００２４】
好ましいこの種の添加剤成分としては、次の金属含有長鎖化合物が例示されるが、ステアリン酸マグネシウムまたはステアリン酸カルシウムが好ましく、特に、ステアリン酸マグネシウムが好ましい：ステアリン酸マグネシウム、ステアリン酸カルシウム、ステアリン酸亜鉛、モンタン酸マグネシウム、モンタン酸カルシウム、モンタン酸亜鉛、ベヘン酸マグネシウム、ベヘン酸カルシウム、ベヘン酸亜鉛、オレイン酸マグネシウム、オレイン酸カルシウムおよびオレイン酸亜鉛。
【００２５】
あるいは、好ましいこの種の添加剤成分としては、次の長鎖化合物が例示される：パラフィンオイル、炭化水素ワックス、分子量調節剤としてＣ８〜Ｃ１８アルキルメルカプタンを用いて調製される低分子量ポリスチレン（平均分子量（Ｍｗ）：２０００〜１５０００、好ましくは、２５００〜１２０００、特に好ましくは、３０００〜１００００）、分子量調節剤としてＣ８〜Ｃ１８アルキルメルカプタンを用いて調製される低分子量スチレン／アクリロニトリルコポリマー（平均分子量（Ｍｗ）：２０００〜１５０００、好ましくは、２５００〜１２０００、特に好ましくは、３０００〜１００００）、分子量調節剤としてＣ８〜Ｃ１８アルキルメルカプタンを用いて調製される低分子量α−メチルスチレン／アクリロニトリルコポリマー（平均分子量（Ｍｗ）：２０００〜１５０００、好ましくは、２５００〜１２０００、特に好ましくは、３０００〜１００００）、分子量調節剤としてＣ８〜Ｃ１８アルキルメルカプタンを用いて調製される低分子量ポリメチルメタクリレート（平均分子量（Ｍｗ）：２０００〜１５０００、好ましくは、２５００〜１２０００、特に好ましくは、３０００〜１００００）、Ｃ６〜Ｃ３２アルカノール（例えば、ステアリルアルコールが好ましい）およびＣ６〜Ｃ３２アルケノール（例えば、オレイルアルコールが好ましい）。
【００２６】
上記の添加剤成分としては、パラフィンオイル、低分子量のスチレン／アクリロニトリルコポリマーもしくはα−メチルスチレン／アクリロニトリルコポリマーまたはこれらの混合物が好ましく、特に、パラフィンオイルもしくは低分子量スチレン／アクリロニトリルコポリマーまたはこれらの混合物が好ましい。
【００２７】
本発明において添加剤成分（Ｃ）中において使用する成分（ａ）および（ｂ）および／または（ｃ）の重量比は、（ａ）：（ｂ）または（ａ）：（ｂ＋ｃ）または（ａ）：（ｃ）の割合が１０：１〜１：５、好ましくは８：１〜１：４、特に５：１〜１：２である。
【００２８】
特に好ましい混合物は、（ｉ）ポリブタジエン７５〜４０重量部と２５〜６０重量部のスチレン、α−メチルスチレン、アクリロニトリル、Ｎ−フェニルマレイミドまたはこれらの混合物から形成されるグラフトポリマー（該ポリマーはコモノマーとして、スチレンおよび／またはアクリロニトリルを３０重量％まで含有していてもよい）１５〜６５重量％、（ｉｉ）アクリロニトリル５〜４０重量部およびスチレン、α−メチルスチレン、Ｎ−フェニルマレイミドまたはこれらの混合物９５〜６０重量部から形成される熱可塑性コポリマー８５〜３５重量％、および（ｉｉｉ）下記の成分の組合せ成分１．５〜６重量部（Ａ＋Ｂ１００重量部あたり）含有する：
（ａ）ジエチレングリコールジベンゾエート、トリエチレングリコールジベンゾエートおよびジプロピレングリコールジベンゾエートの混合物、
（ｂ）エチレンジアミンビスステアリルアミド、および／または
（ｃ）ペンタエリスリトールテトラステアレートまたはグリセロールステアレート。
【００２９】
成分（Ａ）、（Ｂ）および（Ｃ）並びに所望による常套の添加剤、例えば、加工助剤、安定剤、顔料、帯電防止剤およびフィラーを含有する本発明による混合物は、既知の方法により、各々の成分を室温または高温において同時にまたは逐次的に混合し、次いで、得られた混合物を常套の装置、例えば、密閉式ニーダー、押出機または二重シャフトスクリュー押出機内において１５０〜３００℃で溶融配合するか、または溶融押出処理に付すことによって調製される。
【００３０】
本発明による成形材料はあらゆる種類の成形体の製造に使用してもよい。この場合、常套の製造法を採用してもよいが、特に、成形体は射出成形によって製造することができる。
【００３１】
本発明による成形材料の別の加工法は、予め既知の方法によって製造されたシートまたはフィルムを深絞り成形することによって成形体を製造する方法である。
【００３２】
従って、本発明は、上記の組成物の製造法、成形体の製造における該組成物の使用および該組成物から得られる成形体に関する。また、本発明には、添加剤の組合せ自体にも関する。
【００３３】
実施例
熱可塑性樹脂Ａ１
スチレン／アクリロニトリル（７２：２８）ランダムコポリマー（平均分子量Ｍｗ：約８５０００）。この平均分子量はＧＰＣ（ゲル浸透クロマトグラフィー）によって決定した値である。
【００３４】
グラフトポリマーＢ１
グラフト生成物は、スチレン／アクリロニトリル混合物（重量比７３：２７）４２重量％、および重量比が１：１の２種類の粒状ポリブタジエン、即ち、平均粒径（ｄ５０）が２９０ｎｍの粒状ポリブタジエン（ａ）と平均粒径（ｄ５０）が４２０ｎｍの粒状ポリブタジエン（ｂ）との混合物５８重量％を乳化重合させることによって得た。生成物は、硫酸マグネシウムを用いてラテックスを凝固させることによって処理し、次いで水を用いて洗浄した後、真空中で乾燥させた。
【００３５】
グラフトポリマーＢ２
グラフト生成物は、スチレン／アクリロニトリル混合物（重量比７３：２７）５０重量％、および平均粒径（ｄ５０）が１３０ｎｍの粒状ポリブタジエン５０重量％を乳化重合させることによって得た。生成物は、グラフトポリマーＢ１の場合と同様の後処理に付した。
【００３６】
添加剤Ｃａ：ヴェルシコル社（ローズモント、イリノイ、米国）の製品「ベンゾフレックス（Ｂｅｎｚｏｆｌｅｘ）（登録商標）２０８８」（ジエチレングリコールジベンゾエート５０重量％、トリエチレングリコールジベンゾエート２５重量％およびジプロピレングリコールジベンゾエート２５重量％の混合物）
添加剤Ｃｂ：エチレンジアミンビスステアリルアミド（ヘンケルＫＧ社（デュッセルドルフ、独国）の製品）
添加剤Ｃｃ：ペンタエリスリトールテトラステアレート（ヘンケルＫＧ社（デュッセルドルフ、独国）の製品）
【００３７】
表１に示す重量比で各々の成分、ステアリン酸マグネシウム０．５重量部およびシリコーン油０．１５重量部を、容積が１．３リットルの密閉式ニーダー中において、１６０〜２００℃の温度で配合した。射出成形機（２４０℃）を用いて成形体を製造した。
【００３８】
ＩＳＯ　１８０／１Ａに従って、室温でのノッチ付衝撃強さをａｋＲＴおよび−３０℃におけるノッチ付衝撃強さ（ａｋ−３０℃）を測定した（単位：ｋＪ／ｍ２）。熱可塑性流動性は、ＤＩＮ　５３　７３５Ｕに従ってメルトフローインデックス（ＭＶＲ）を測定することによって評価した（単位：ｃｍ３／１０分間）。
【００３９】
表１から明らかなように、本発明による混合物を使用する場合にのみ、良好な靭性と優れた熱可塑的加工性が同時に得られた。
【００４０】
【表１】
2004510004.tif 000004
【国際公開パンフレット】
2004510004.tif 000009
2004510004.tif 000010
2004510004.tif 000011
2004510004.tif 000012
2004510004.tif 000013
2004510004.tif 000014
2004510004.tif 000015
2004510004.tif 000016
2004510004.tif 000017
2004510004.tif 000018
2004510004.tif 000019
2004510004.tif 000020
2004510004.tif 000021
2004510004.tif 000022
2004510004.tif 000023
2004510004.tif 000024
2004510004.tif 000025
【国際調査報告】
2004510004.tif 000026
2004510004.tif 000027
2004510004.tif 000028
2004510004.tif 000029
2004510004.tif 000030
2004510004.tif 000031